МНОГОСЛОЙНЫЙ ЛАМИНАТ ДЛЯ ЗАЩИТЫ ИДЕНТИФИКАЦИОННЫХ ДОКУМЕНТОВ И ИДЕНТИФИКАЦИОННЫЙ ДОКУМЕНТ

Полезная модель относится к многослойным пленочным материалам для холодного способа ламинирования идентификационных документов, например бумажной страницы с идентификационными данными в паспортах.
В известном многослойном материале для ламинирования документов (патент FR 2675742), защитная пленка из синтетического полиуретанового материала соединена с полистирольной или полиэтиленовой съемной пленкой-основой с одной стороны и прозрачным акриловым клеевым слоем, нанесенным на другую ее сторону, между клеевым слоем и защитной пленкой расположен красочный слой, выполненный трафаретным способом печати. Клеевой слой соединен со съемным антиадгезионным слоем. Описан идентификационный документ, включающий ламинированную страницу.
Недостатком прототипа является конструкция ламината, в которой защитный слой, представляющий собой тонкую полимерную пленку, легче удаляется с ламинируемой поверхности по сравнению с полимерным слоем, сформированньм на пленке-основе и перенесенным в процессе ламинирования на бумажный носитель, акриловый одно-композиционный адгезив не обеспечивает достаточной адгезии, и в качестве защитных элементов имеется только печатное изображение, нанесенное на защитную пленку трафаретным способом печати.
Техническим результатом полезной модели является улучшение защитных и адгезионных свойств ламината.
Указанный технический результат достигается тем, что в конструкции многослойного ламината для защиты идентификационных документов, включающей, защитный слой, одна сторона которого соединена со съемной пленкой-основой, а на другую его сторону нанесены защитные элементы и клеевой слой, соединенный со съемным антиадгезионным слоем, согласно предлагаемому решению съемная пленка-основа выполнена из полиэтилентерефталата или полипропилена, защитный слой состоит из смеси нитроцеллюлозы с дибутилфталатом и сформирован на съемной пленке-основе, клеевой слой выполнен на основе стиролакрилата и смеси акрилата и винилацетата, а защитные элементы, выполнены в виде иридисцентного покрытия, и/или печатного изображения, и /или металлизированной полосы с изменяющейся оптической плотностью от середины к краям полосы, нанесенной на защитный слой путем вакуумной металлизации с применением маски.
Толщина защитного слоя, составляет от 10 до 12 мкм.
Толщина полиэтилентерефталатной пленки-основы составляет 50 мкм, а полипропиленовой пленки-основы составляет 38 мкм.
Соотношение нитроцеллюлозы с дибутилфталатом в защитном слое составляет 5:1.
Соотношение стиролакрилата и смеси акрилата и винилацетата в клеевом слое составляет 1:1.
Толщина клеевого слоя составляет 10-30 мкм.
Ширина иридисцентной полосы составляет от 2 мм до ширины ламината.
Ширина металлизированной полосы составляет от 5 до 8 мм.
Печатное изображение на ламинате выполнено бесцветной краской, имеющей цвет при УФ возбуждении, и/или цветной краской.
Идентификационный документ включает идентификационную страницу с многослойным ламинатом.
Полезная модель изображена на чертеже, на котором показано расположение слоев многослойного ламината.
Многослойный ламинат, содержит в качестве съемной пленки-основы полиэтилентерефталатную или полипропиленовую пленку 1 со сформированным на ней защитным полимерным слоем 2, состоящим из нитроцеллюлозы с дибутилфталатом при соотношении 5:1, на защитный слой 2 нанесен клеевой слой 3 - слой на основе стиролакрилата и смеси акрилата и винилацетата, а клеевой слой соединен со съемным антиадгезионным слоем 4. Толщина антиадгезионного слоя 4 составляет 60-90 мкм. Толщина защитного слоя 2, составляет от 10 до 12 мкм. Толщина клеевого слоя 3 составляет 10-30 мкм.
Толщина полиэтилентерефталатной пленки-основы составляет 50 мкм, а полипропиленовой пленки-основы составляет 38 мкм.
Соотношение нитроцеллюлозы с дибутилфталатом в защитном слое составляет 5:1. Соотношение стиролакрилата и смеси акрилата и винилацетата в клеевом слое составляет 1:1.
Многослойный ламинат выполнен с защитными элементами: металлизированной полосой 5, иридисцентным покрытием 6, изображением 7, выполненным цветной краской, изображением 8, выполненным бесцветной краской, имеющей цвет при УФ возбуждении. Защитные элементы наносят на поверхность защитного слоя 2 с последующим нанесением клеевого слоя 3.
Иридисцентное покрытие 6 наносят на всю поверхность защитного слоя 2, либо полосой, ширина которой от 2 мм до ширины самого ламината, геометрические размеры которого зависят от ламинируемой страницы документа.
Эффект, создаваемый цветоизменяющимся иридисцентным покрытием, не может быть воспроизведен с помощью современной множительной техники.
Металлизированная полоса 5 на защитном слое 2, выполненная способом вакуумного напыления металла, например алюминия или олова, с применением маски, характеризуется оптической плотностью, изменяющейся от центра к краям, что обеспечивает надежную защиту от подделки с помощью множительной техники и путем наклеивания металлизированных пленок, в т. ч. фольги горячего тиснения. Ширина полосы 5 составляет от 5 до 8 мм.
Изображения 7, 8, выполненные флексографской и/или трафаретной печатью цветной краской, например, красной, и/или бесцветной краской, имеющей цвет, например, красный, при УФ возбуждении, при ламинировании частично переходят на бумагу, что не позволяет отделить защитный слой 2 от защищаемого бумажного полотна без его разрушения.
Многослойный пленочный материал со съемной пленкой-основой 1 для холодного способа ламинирования предназначен для вшивания нитками в бланки идентификационных документов, например бланки паспортов в процессе их изготовления и последующего ламинирования страницы документа с идентификационными данными, например, после наклеивания фотографии и записи персональных сведений.
Многослойный ламинат надежно защищает идентификационные документы, так как при ламинировании на поверхности идентификационного документа остается лишь тонкий полимерный слой, удаление которого с поверхности приводит к его когезионным разрушениям, а также к разрушениям поверхности бумаги.